Brevet FR2601406A3 — publié le 19880115

FR 2601406 A3 19880115 FR 8610176 A 19860711 L'invention concerne les conduits d'évacuation de fumée qui sont réalisés en boisseaux de terre cuite. L'utilisation des chaudières à condensation qui se développe depuis quelques années pose un problème spécifique au sujet des conduits de fumée maçonnés puisque les condensations d'eau qui se produisent à l'intérieur du conduit risquent de migrer à travers ce dernier et/ou à travers le joint entre boisseaux et, de ce fait, risque d'endommager les parties extérieures au conduit (enduit de plâtre, peinture, papier peint...). On a déjà cherché à protéger le conduit par une vitrification de sa surface interne mais celle-ci n'apporte pas une protection suffisante. La présente invention a pour objet d'obtenir une protection totale des boisseaux vis-à-is de l'absorption des condensats. Selon l'inxention, on applique sur la surface interne du boisseau une solution de silicone réticulable. Les matières actives assurent après réticulation, c'est-à-dire formation de polymères par pontage qui réunit ensemble les chaînes macromoléculaires. une hydrofugation parfaite du matériau résistant à la corrosion acide. La protection-est acquise jusqu'à des températures de l'ordre de 45'J"C. L'étanchéité aux joints entre boisseaux est obtenue grâce à l'utilisation de mortier contenant une certaine proportion d'un hydrofugeant capable de supporter une température pouvant atteindre 450"C environ. Pour traiter les conduits eux-mêmes, on utilise préférentiellement les solutions de compositions suivantes EXEMPLE I Hydrofugeant 224* 21 % en poids cuite spirit 79 % en poids 100 % EXEMPLE II i Résine 4518* 7,15 % en poids Hydrofugeant 206* 2,0 % en poids White spirit 90,85 % en poids 100 % (*) produits commercialisés par la Sté RHONE-POULENC. Les hydrofugeants 206 et 224 sont des composés organo-siliciques en solution dans le 'hite spirit. L'évaporation des solvants provoque une réticulation à coeur. La résine 4518 est une silicone-méthyle (méthyl-polysiloxane). En exemple de solution du mortier de jointoiement, on utilise préférentiellement les compositions- suivantes EXEMPLE III : Ciment 11,8 o Chaux 17,6 o Sable 70,6 % Eau 14,25% Hydrofugeant 224* 1,00% du poids total de liant (chaux-ciment) EXEMPLE IV Ciment 33,3 % Sable siliceux 66,6 96 Eau 12,4 96 Hydrofugeant 224* 1,0096 du poids de ciment REVENDICATIONS 1. Procédé pour protéger un boisseau de conduit d'évacuation de fumée en boisseaux de terre cuite contre la corrosion acide, caractérisé en ce qu'on applique sur la surface interne du boisseau une solution de silicone réticulable. 2. Procédé selon la revendication 1, caractérisé en ce qu'on réalise la réticulation par évaporation de solvant. 3. Procédé selon la revendication 2, caractérisé en ce qu'on utilise une solution d'un composé organo-silicique dans le white-spirit. 4. Procédé selon la revendication I, caractérisé en ce qu'on utilise la composition de l'exemple I ou II. 5. Procédé pour réaliser un conduit de fumée en boisseaux de terre cuite, caractérisé en ce qu'on assemble des boisseaux qui ont été protégés par un procédé selon l'une des revendications I à 4. 6. Procédé selon la revendication 5, caractérisé en ce qu'on utilise un mortier contenant un hydrofugeant capable de supporter une température pouvant atteindre 450"C environ pour réaliser les joints entre les boisseaux. 7. Procédé selon la revendication 6, caractérisé en ce qu'on utilise un mortier selon l'exemple III ou IV. 8. Les boisseaux obtenus par un procédé selon l'une des revendications 1 à 4 et/ou les conduits de fumée obtenus par un procédé selon l'une des revendications 5 à 7.